(57)【要約】      （修正有）【課題】目付が大きく、太陽光吸収によるシート温度の上昇および遮光性に優れ、敷設された除草シートの下の雑草に十分な重量ストレスおよび熱ストレスを与え、さらに敷設された除草シートの下の雑草の光合成を阻害することで、十分な除草効果を発揮する除草シートを提供する。【解決手段】目付が２ｋｇ/ｍ２以上であり、波長４００ｎｍ以上８００ｎｍ以下の範囲で１ｎｍ毎に測定した各波長の光透過率が１０％以下であり、少なくとも片面の表面明度が５０以下である除草シート。【選択図】なし【特許請求の範囲】
【請求項１】
目付が２ｋｇ/ｍ２以上であり、波長４００ｎｍ以上８００ｎｍ以下の範囲で１ｎｍ毎に測定した各波長の光透過率が１０％以下であり、少なくとも片面の表面明度が５０以下である除草シート。
【請求項２】
嵩密度が１．２ｇ／ｃｍ３以上である請求項１の除草シート。
【請求項３】
ＪＩＳ Ａ１２１８に定める透水係数が１０−９ｍ／ｓ以下である請求項１または２の除草シート。
【請求項４】
繊維布帛を有する請求項１〜３いずれかの除草シート。
【請求項５】
比重２以上の高比重フィラーを充填した熱可塑性樹脂シートを有する請求項１〜４いずれかの除草シート。
【請求項６】
ロール状である請求項１〜５いずれかの除草シート。
【請求項７】
請求項６記載のロール状の除草シートの設置方法であって、
前記ロール状の除草シートの一部を除草対象地に接地させる工程、
前記ロール状の除草シートの一部を除草対象地に接地させたまま除草対象地にロール状の除草シートを敷設する工程
を有する除草シートの設置方法。
【発明の詳細な説明】
【技術分野】
【０００１】
本発明は、除草シート及び除草方法に関するものである。
【背景技術】
【０００２】
従来、様々な除草・防草手段を用いて、駐車場や建物まわり等の除草対象地の美観を維持している。除草手段としては、除草剤や農薬の散布が有効ではあるが、一時的な効力であること、除草剤や農薬には人体に対して有害な物質が含まれているものもある。その他除草手段としては、遮光により雑草の光合成を抑制する方法が知られている。その一例として、砂利等を敷設する方法がある。しかし、上記の砂利等を敷設する方法では、砂利の隙間から雑草が成長する点、砂利上の落ち葉等の清掃が難しいという問題があった。
【０００３】
そこで、上記の課題を解決する手段として、除草を行う土地の上に除草シートを敷設し除草を行うことが知られている。ここで、特許文献１には、除草を行う土地の上に敷設する除草シートであって、遮光性を備え、かつ、黒色若しくはそれに近い色に着色されたものが開示されている。上記の除草シートは、その遮光性により雑草の光合成を抑制し雑草の生育を阻害するとともに、黒色若しくはそれに近い色に着色されているため、太陽光線を吸収することで熱を発生させ、その熱により雑草に熱ストレスを与えることが開示されている。
【先行技術文献】
【特許文献】
【０００４】
【特許文献１】特開平９−１４０３１５号公報
【発明の概要】
【発明が解決しようとする課題】
【０００５】
しかし、特に雑草が繁茂した場所等で除草シートを用いた場合、十分な除草効果が得られない場合があった。そこで、本発明者らは、一般には運搬性や採算性の観点から軽量化が求められていた、除草シートのシート目付について着目した。そして、除草シートの除草効果には、遮光性や熱ストレスだけでなく、重量ストレスも寄与していることに気付き、特に雑草が繁茂した場所等では、シート目付が軽い除草シートを用いた場合、敷設された除草シートの下の雑草に十分な重量ストレスがかからず十分な除草効果が得られないのではないかと考えた。
【０００６】
そこで、本発明は、遮光性および太陽光吸収によるシート温度の上昇に優れるだけでなく目付が大きく、敷設された除草シートの下の雑草の光合成を阻害し熱ストレスを与えるだけでなく、十分な重量ストレスを与えることで、優れた除草効果を発揮する除草シートを提供することを課題とする。
【課題を解決するための手段】
【０００７】
上記課題を解決するために本発明は以下の構成をとる。
（１）目付が２ｋｇ/ｍ２以上であり、波長４００ｎｍ以上８００ｎｍ以下の範囲で１ｎｍ毎に測定した各波長の光透過率が１０％以下であり、少なくとも片面の表面明度が５０以下である除草シート、
（２）嵩密度が１．２ｇ／ｃｍ３以上である（１）の除草シート、
（３）ＪＩＳ Ａ１２１８に定める透水係数が１０−９ｍ／ｓ以下である（１）または（２）の除草シート、
（４）繊維布帛を有する（１）〜（３）いずれかの除草シート、
（５）比重２以上の高比重フィラーを充填した熱可塑性樹脂シートを有する（１）〜（４）いずれかの除草シート、
（６）ロール状である（１）〜（５）いずれかの除草シート、
（７）（６）のロール状の除草シートの設置方法であって、前記ロール状の除草シートの一部を除草対象地に接地させる工程、前記ロール状の除草シートの一部を除草対象地に接地させたまま除草対象地にロール状の除草シートを敷設する工程を有する除草シートの設置方法。
【発明の効果】
【０００８】
本発明の除草シートによれば、その目付が２ｋｇ／ｍ２以上と大きいため、除草シートの下の雑草に重量ストレスを与えることができ、その波長４００ｎｍ以上８００ｎｍ以下の範囲で１ｎｍ毎に測定した各波長の光透過率が１０％以下と低く、さらに、その少なくとも片面の表面明度が５０以下と低いため太陽光を吸収し除草シートの下の雑草の光合成を抑制するとともに、太陽光を吸収することで除草シートの温度が上昇し除草シートの下の雑草に熱ストレスも与えることができる。すなわち、本発明の除草シートを用いることにより、除草対象地の雑草を草刈することなく、除草シートを敷設することで、雑草に複数の環境ストレス（熱ストレス、重量ストレスおよび光合成の阻害によるストレス）を与え、雑草の枯死を促進することができる。
【図面の簡単な説明】
【０００９】
【図１】除草対象地への除草シートの敷設の途中の工程の一例を示す概念図である。
【発明を実施するための形態】
【００１０】
以下、本発明の実施形態を詳細に説明するが、本発明の技術的範囲を逸脱しない範囲において、様々な変形や修正が可能である。
【００１１】
本発明の除草シートは、目付が２ｋｇ／ｍ２以上であり、波長４００ｎｍ以上８００ｎｍ以下の範囲で１ｎｍ毎に測定した各波長の光透過率が１０％以下であり、少なくとも片面の表面明度が５０以下であること特徴とするもので、除草シートの下の雑草に熱ストレス、重量力ストレスおよび光合成の阻害によるストレスを与え、雑草を弱体化させ、最終的には枯死させることができる。
【００１２】
雑草が受けるストレスとしては様々あるが、例えば、高温、低温、強光、遮光、暗黒、乾燥、過湿、降雨、栄養、塩などが挙げられる。これらのストレスを単独または複数で受けることで雑草が弱体化し、さらに、これらのストレスを単独または複数で受け続けると、最終的に雑草は枯死する。特に、単独の温度ストレスでは致命的でないような場合でも、さらに太陽光の大半を遮断され光合成の阻害によるストレスが追加で加わると、顕著な生育阻害が引き起こされ、最終的に雑草は枯死することがある。
【００１３】
このような相乗効果は、光によって光合成が阻害されることによって起こりやすいことが知られている。また、乾燥ストレスの下では、水分の損失を防ぐため葉の気孔を閉じて蒸散が抑えられるが、光合成の基質である二酸化炭素は気孔を通じて取り込まれるため、乾燥ストレスの下では、葉の中の二酸化炭素濃度が低下し、２次的に低二酸化炭素ストレスを引き起こすことも知られている。さらに、植物は、根が下に伸びて茎が上に伸びるというように植物が重力に反応してその伸長方向を変化させることが知られており、重力屈性と言われる。除草シートを敷設することによって雑草が横に倒されると、倒れた雑草が上に伸びようと、除草シートを上へ押し戻そうとするエネルギーが消費される。絶えず重量ストレスが与えられると、雑草がエネルギーを消費しつづけることで、雑草が弱体化しやすくなる。本発明では、雑草の上に除草シートを敷設し、シートの明度が５０以下であることによる太陽光線吸収によるシート温度上昇による雑草への熱的ダメージ、さらに高目付による雑草への重量ストレスを与えることによって、雑草を早期に弱体化若しくは枯死するものである。
【００１４】
本目的を達成するため、本発明の除草シートの目付は、２ｋｇ／ｍ２以上である。３ｋｇ／ｍ２以上がより好ましく、４ｋｇ／ｍ２以上がより更に好ましい。また、上限は、特に限定されないが、２０ｋｇ／ｍ２以下が好ましい。１５ｋｇ／ｍ２以下がより好ましく、１０ｋｇ／ｍ２以下がより更に好ましい。除草シートの目付が２ｋｇ／ｍ２以上の場合、除草シートの自重により、雑草に重量ストレスを与え続けることが可能となる。また、除草シートにより雑草が押し倒され、除草シートと密着することで、太陽光線の吸収により除草シートが発する熱が除草シートの下の雑草に伝達されやすくなり、除草シートの除草効率が優れたものとなる。さらに、除草シートを固定具により固定しなくても、風により除草シートが飛ばされにくく、除草シートを固定具で固定する数を削減でき、その分、敷設作業が容易となる。また、除草シートの目付が２０ｋｇ／ｍ２以下の場合は、除草シート重量が重くなりすぎず、除草シートの敷設作業を一人若しくは二人で実施することができる。ここで、本発明の除草シートの目付を調整する手段としては、除草シートの厚みを調整したり、除草シートに高比重層を設けたり、重金属シートをラミネートすることなどが挙げられ、それらの手段を単独または複数組み合わせて用いることで、除草シートの目付を所望のものとすることができる。ここで、上記の高比重層とは、詳細は後述するが、繊維布帛と、高比重フィラーを充填した熱可塑性樹脂を含む樹脂層をいう。
【００１５】
また、本発明の除草シートの紫外可視赤外分光光度計（SHIMAZU製UV-3150）により波長４００ｎｍ以上８００ｎｍ以下の範囲で１ｎｍ毎に測定した各波長の光透過率は１０％以下である。５％以下が好ましく、１％以下がより好ましい。陸上植物ではクロロフィルが可視光線を吸収し光合成を行うことが知られている。除草シートの波長４００ｎｍ以上８００ｎｍ以下の範囲で１ｎｍ毎に測定した各波長の透過率が１０％以下であることで、可視光線の透過を低減し、遮光することによって、雑草の光合成を抑制することが可能である。ここで、本発明の除草シートの光透過率を調整する手段としては、シートの厚みを調整したり、除草シートを２枚以上積層したり、重金属シートをラミネートすることなどが挙げられ、それらの手段を単独または複数組み合わせて用いることで、除草シートの光透過率を所望のものとすることができる。
【００１６】
また、除草シートの少なくとも片面の表面明度は、色彩色差計CR-3000（ミノルタカメラ（株）製）により測定される値が５０以下である。４０以下がより好ましく、３０以下がより更に好ましい。除草シートの少なくとも片面の明度が５０以下の場合、明度が５０以下の面を太陽に向けて除草シートを雑草上に敷設したときに、除草シートに太陽光があたると除草シートが太陽光のエネルギーを吸収し除草シートの下の雑草に届く太陽光を遮断でき上記の雑草の光合成を阻害できるとともに、除草シートが発熱し、除草シートの下で除草シートに接触している雑草には直接熱を伝達し雑草に熱ストレスを与えることができ、さらに、除草シートの下の空間の温度も上昇させるので、除草シートに接触していない除草シートの下の雑草にも間接的に熱ストレスを与えることができる。ここで、明度が低いほど、シートの温度上昇がより高くなる。ここで、本発明の除草シートの明度を調整する手段としては、除草シートに明度の低い保護層を貼り合せたり、高比重層にカーボンブラックなどの黒色系顔料を添加したりすることなどが挙げられ、それらの手段を単独または複数組み合わせて用いることで、除草シートの明度を所望のものとすることができる。
【００１７】
本発明の除草シートの嵩密度は、１．２ｇ／ｃｍ３以上であることが好ましく、１．４ｇ／ｃｍ３以上がより好ましく、１．６ｇ／ｃｍ３以上がより更に好ましい。ここでいう嵩密度とは、除草シートの目付を除草シートの厚みで割った値をいう。嵩密度が１．２ｇ／ｃｍ３以上あれば、シートが水に沈むため、大雨が降って水たまりが発生してもシートが水に浮くことがなく、除草シートをピン等の固定具で固定する箇所を減らすことができ好ましい。また、上限は、特に限定されないが、８．０ｇ／ｃｍ３以下が好ましく、６．０ｇ／ｃｍ３以下がより好ましく、４．０ｇ／ｃｍ３以下がより更に好ましい。
【００１８】
除草シートの嵩密度が１．２ｇ／ｃｍ３以上の場合、目付２ｋｇ／ｍ２を達成するには、除草シートの厚みが１．７ｍｍ以下となる。また、除草シートの嵩密度が８．０ｋｇ／ｍ２の場合は、目付２ｋｇ／ｍ２を達成するには、シートの厚みが０．２５ｍｍとなる。本発明の除草シートにおいては、嵩密度が高いほど除草シートの厚みを薄くすることができる。除草シートの厚みが薄くなると、除草シートの可とう性はより優れたものとなり、はさみ等で所望の形状に容易に切断することができるようになり、取扱い性が向上する。上記の観点からも除草シートの嵩密度は、１．２ｇ／ｃｍ３以上であることが好ましく、１．４ｇ／ｃｍ３以上がより好ましく、１．６ｇ／ｃｍ３以上がより更に好ましい。なお、除草シートの嵩密度は、除草シートの目付を除草シートの厚みで除することで算出できる。
【００１９】
ここで、本発明の除草シートの嵩密度を調整する手段としては、高比重層に比重の高いタングステン等のフィラーを充填したり、高比重フィラーの充填量を増やしたりすることなどが挙げられ、それらの手段を単独または複数組み合わせて用いることで、除草シートの嵩密度を所望のものとすることができる。
【００２０】
本発明の除草シートのＪＩＳ  Ａ１２１８  ４．１変水位透水試験（２００９）に定める透水係数が１０−９ｍ／ｓ以下であることが好ましく、１０−１０ｍ／ｓ以下がより好ましく、１０−１１ｍ／ｓ以下がより更に好ましい。除草シートの透水係数が１０−９ｍ／ｓ以下であれば、除草シートが不透水性となり雨等による除草シート上部からの雑草への水の供給を抑制することができる。ここで、本発明の除草シートの透水係数を調整する手段としては、不透水性の塩ビの保護層を除草シートにラミネートしたり、除草シートの樹脂層を厚くしたりすることなどが挙げられ、それらの手段を単独または複数組み合わせて用いることで、除草シートの透水係数を所望のものとすることができる。
【００２１】
本発明の除草シートの様態としては、少なくとも熱可塑性樹脂シートを有するもの、繊維不帛の少なくとも片面に熱可塑性樹脂層を積層した積層体を有するもの、繊維不帛の少なくとも片面に高比重フィラーを充填した熱可塑性樹脂シートを積層した積層体を有するもの、または、それらにさらに高比重層を積層した積層体を有するもの等が挙げられる。なかでも繊維布帛の少なくとも片面に高比重フィラーを充填した熱可塑性樹脂シートを積層した積層体を有する除草シートが好ましい。繊維不帛の少なくとも片面に高比重フィラーを充填した熱可塑性樹脂シートを積層した積層体を有する除草シートとすることで、除草シートの引張強さおよび引裂強さ等の強度を向上させることができ、除草シートの破れ等を防止することができる。さらに、繊維不帛の両面に高比重フィラーを充填した熱可塑性樹脂シートが積層された積層体を有するものがより好ましい。繊維布帛の構成としては、特に限定されないが、織物、編物、不織布等が挙げられる。除草シートの加工性や強度、寸法安定性の観点から織物が好ましく用いられる。
【００２２】
このような繊維布帛を構成する繊維としては、コスト、強度および加工性の観点からポリエステル繊維を含む繊維を用いることが好ましい。その他の繊維としては、例えば、化学繊維や天然繊維が挙げられる。化学繊維としては、ポリエチレン繊維、ポリアミド繊維、アラミド繊維、アクリル繊維、炭素繊維、ポリウレタン繊維が挙げられる。天然繊維としては、綿糸、毛糸、絹糸、麻又は羊毛等が挙げられる。繊維は、これらを単体で用いてもよいし、２種以上を組み合わせてもよい。
【００２３】
繊維布帛を構成する繊維の繊度は、特に限定されないが、得られる除草シートの強度の観点から、１０デシテックス以上１５００デシテックス以下が好ましく、下限は、１００デシテックス以上がより好ましく、上限は、１２００デシテックス以下がより好ましい。また、繊維は、モノフィラメント糸でもマルチフィラメント糸でも良いが、マルチフィラメント糸が好ましく用いられる。マルチフィラメント糸を構成する場合のフィラメント数は、得られる除草シートの強度の観点から、３０フィラメント以上２００フィラメント以下が好ましく、下限は、５０フィラメント以上がより好ましく、上限は、１５０フィラメント以下がより好ましい。繊維の伸び率は、特に限定されないが、得られる除草シートの強度、可とう性および加工性の観点から、５％以上１００％以下が好ましい。繊維布帛を構成する繊維の断面形状は、丸断面であってもよいし、異型断面であってもよく、特に限定されるものではない。また、これらの繊維を起毛処理することにより、樹脂との接着強度を向上させてもよい。さらに、樹脂との接着強度や繊維の強度を向上させるため、繊維は、芯鞘型やサイドバイサイド型などの複合繊維であってもよい。
【００２４】
繊維には、本発明の効果を損なわない範囲において、必要に応じて、防炎剤、熱安定剤、酸化防止剤等の各種の添加剤が含有されていてもよい。
【００２５】
上記繊維布帛の厚みは、特に限定されず、下限としては、０．０５ｍｍ以上が好ましく、０．１ｍｍ以上がより好ましく、０．１５ｍｍ以上がさらにより好ましい。一方、上限としては、０．７ｍｍ以下が好ましく、０．６ｍｍ以下がより好ましく、０．５ｍｍ以下がよりさらに好ましい。上記繊維布帛の厚みが０．０５ｍｍ以上あることで、除草シートの強度が向上し、一方、上記繊維布帛の厚みが０．７ｍｍ以下だと、除草シートの厚みを薄くでき、さらに軽くできるため好ましい。
【００２６】
除草シートの突刺強力は、５０Ｎ以上が好ましい。より好ましくは７０Ｎ以上、よりさらに好ましくは９０Ｎ以上である。除草シートの突刺強力が５０Ｎ以上であることで、除草シートに鋭利な突起物が接触した時の穴開きを予防することができる。一方、除草シートの突刺強力の上限は、特に限定されないが、除草シートを固定具で固定する時に、鋲などを突き刺して固定する観点から１０００Ｎ以下が好ましい。
【００２７】
さらに除草シートは、ＪＩＳ  Ｌ  １０９６（２０１０）８．１２Ａ法に基づいて求められる引張強力がタテ・ヨコ方向において５００Ｎ／３ｃｍ以上であることが好ましく、より好ましくは６００Ｎ／３ｃｍ以上、さらにより好ましくは７００Ｎ／３ｃｍ以上である。タテ・ヨコ方向における引張強力を５００Ｎ／３ｃｍ以上とすることで、例えば、斜面に除草シートを設置する場合、斜面の上方にあるガードレールや木に除草シートの一端を結びつけた時にシートが切断されにくいため好ましい。また、上限としては、特に限定されないが、除草シートを任意の形にはさみ等で切断する観点から３０００Ｎ／３ｃｍ以下が好ましい。ここで、タテ方向とは、除草シートの製造方向を指し、例えば、カレンダー加工の場合は、樹脂の押し出し方向である。なお、ヨコ方向は上記のタテ方向に直交する方向をいう。
【００２８】
上記の突刺強力、引張強力を満たすのであれば、特にそれらの調整手法は限定されないが、一例として繊維不帛を積層することが挙げられる。繊維布帛の一例としては、ポリエステル繊維からなり、タテ：１５本／吋以上、ヨコ：１５本／吋以上、および厚み０．３ｍｍ以上のものが挙げられる。その他にも上記のポリエステル繊維の繊度を３５０ｄｔｅｘ以上にすることが挙げられる。必要に応じて、これら  を組み合わせ必要な突刺強力または引張強力を達成する。
【００２９】
目付が大きく、厚さの薄い除草シートとするには、繊維布帛の少なくとも片面に高比重フィラーを充填した熱可塑性樹脂シートを積層した積層体を有する除草シートとするのは好ましいことは上記の通りである。ここで、高比重フィラーを充填した熱可塑性樹脂シートは比重２以上の高比重フィラーを含むことが好ましく、比重３以上の高比重フィラーを含むことがより好ましく、比重４以上の高比重フィラーを含むことが更により好ましい。比重２以上のフィラーとしては、硫酸バリウムやタングステン、酸化ジルコニア、アルミナ、ガラス、鉛、鉄の酸化物などが挙げられるが、価格、入手の容易性、フィラーの安全性や安定性の観点から、硫酸バリウムが好ましく用いられる。中でも簸性硫酸バリウムが好適である。これら化合物を単独または複数組み合わることが可能である。
【００３０】
添加量については、高比重フィラーの種類によって異なるが、所定の目付、嵩密度を満たせば特に限定されない。熱可塑性樹脂がポリ塩化ビニル、高比重フィラーが硫酸バリウムの場合、ポリ塩化ビニル１００質量部に対して硫酸バリウムが１００以上、４００質量部以下であると好ましい。
【００３１】
高比重フィラーの粒子径は、特に限定されないが、レーザー回折・散乱法による計測（ＮＩＫＫＩＳＯ社製レーザー回折散乱式粒子径分布測定装置であるマイクロトラックによる計測）において、体積平均粒子径（ｍｖ）が１μｍ以上１ｍｍ以下である。
【００３２】
熱可塑性樹脂は、高比重層において硫酸バリウムを担持するためのバインダーとしての役割がある。熱可塑性樹脂は、特に制約はなく、ポリエチレン、エチレン−プロピレン共重合体、ポリプロピレン、エチレン−酢酸ビニル共重合体、アイオノマー樹脂などのポリオレフィン系樹脂、ポリエチレンテレフタレート、ポリブチレンテレフタレート、ポリエチレンナフタレート、クロロスルフォン化ポリエチレンなどのポリエステル系樹脂、ナイロン６、ナイロン６６、ポリメチルメタクリルイミドなどのアミド系樹脂、ポリメチルメタクリレートなどのアクリル系樹脂、ポリスチレン、スチレン−アクリロニトリル共重合体、ポリアクリロニトリルなどのスチレン、アクリロニトリル系樹脂、トリ酢酸セルロースなどの疎水化セルロース系樹脂、ポリカーボネート樹脂、ポリサルホン樹脂、ポリエーテルサルホン樹脂、ポリ塩化ビニル、ポリ塩化ビニリデン、ポリフッ化ビニリデン、ポリテトラフルオロエチレンなどのハロゲン含有樹脂、エチレン−プロピレンゴム、ウレタンゴム、シリコーンゴム、フッ素ゴムなどの非ジエン系合成ゴムなどがあげられる。ポリ塩化ビニルは、可塑剤等を添加することによって除草シートに一層優れた加工性及び取り扱い性、柔軟性、耐寒性等を付与し、除草シート同士を高周波接着加工や熱融着加工、接着剤塗布などにより接合することが容易になるため好ましい。また、主鎖に二重結合を持たないポリエチレンや非ジエン系合成ゴムなどは、放射線や紫外線により二重結合が切断されることがないため好ましい。また、熱可塑性樹脂は、１種を単独で又は２種以上を組み合わせて用いられる。
【００３３】
高比重フィラーを充填した熱可塑性樹脂シートは単層であってもよいし、複数の層が積層されてなるものであってもよく、例えばラミネート品などが挙げられる。
【００３４】
本実施形態の高比重フィラーを充填した熱可塑性樹脂シートは、本発明の課題を解決する範囲において、上述の高比重フィラーならびに熱可塑性樹脂に加えて、その他の成分を、必要に応じて１種又は２種以上含有していてもよい。その他の成分としては、可塑剤、熱安定剤、安定化助剤、紫外線吸収剤、難燃助剤、滑剤、酸化防止剤、光安定剤などが挙げられる。
【００３５】
可塑剤は、熱可塑性樹脂中での高比重フィラー粉末の分散性を向上させると共に、除草シートの柔軟性の向上のため有効である。可塑剤は使用する熱可塑性樹脂と相容性があれば特に制約はなく、例えば、フタル酸系、アジピン酸系、リン酸系、トリメリット酸系などが挙げられる。なかでも、フタル酸系として、フタル酸ジオクチル、フタル酸ジイソノニル、フタル酸ジイソデシル、フタル酸ジブチルや脂肪族エステル類が好適に使用できる。可塑剤の配合割合は、耐候性、耐熱性等を満たせば特に限定されない。
【００３６】
その他、熱安定剤として、例えば、バリウム−亜鉛系液状安定剤やバリウム−亜鉛系粉末状安定剤などが好適に使用できる。熱安定剤は、１種を単独で又は２種以上を組み合わせて用いられる。
【００３７】
また、安定化助剤としては、熱安定剤に併用し、熱安定性と透明性と着色防止効果を持たせるため、ホスファイト類、エポキシ化合物、β-ジケトンなどの有機安定化助剤、過塩素酸金属塩、ハイドロタルサイトなどの無機安定化助剤が挙げられる。なかでもエポキシ化合物として、エポキシ化大豆油が好適に使用できる。安定化助剤は、１種を単独で又は２種以上を組み合わせて用いられる。これにより、塩化水素捕捉、アリル塩素置換によりポリ塩化ビニルの熱安定性が向上する。これら安定化助剤を添加することで、カレンダー加工時のローラへの付着や高比重フィラーを添加したことによる流動性の低下を改善でき、シート生産性を安定化することができるので好ましい。
【００３８】
その他、紫外線吸収剤、難燃助剤、滑剤、酸化防止剤、光安定剤などは、既知の市販されているものを好適に使用できる。
【００３９】
除草シートの高比重フィラーを充填した熱可塑性樹脂シートの表層に高比重フィラーを含まない熱可塑性樹脂層（以下、保護層という）があることで、除草シートの表面にある高比重フィラーが擦れ等により脱落することを防止できる。
【００４０】
保護層は防炎性、耐寒性、耐候性、耐熱性などの機能を１以上付与された層であることが好ましい。前記保護層を積層することで、除草シートが使用される野外環境下で使用する際に懸念される擦過傷やスレを防止し、耐摩耗性や耐候性などの耐久性を大幅に向上させる作用を有する。これらの機能付加の手段としては、既存の技術を適用できる。一例として耐寒性を向上するには、フタル酸系の可塑剤の添加が有効であり、防炎性、耐候性や耐熱性を向上するには、各種重金属を添加することが知られている。
【００４１】
また、保護層があることで透水係数を低くすることもできる。そのため、雨などが除草シートを透過することを防止することができ、雑草の生長に必要な水分の遮断、セシウムなどの水溶性の高い放射性物質が水に溶解することにより、放射性物質が拡散・移動することを効果的に防止することができる。
【００４２】
さらに、除草シートの耐摩耗性として、ＪＩＳ  Ｌ  １０９６  Ｃ法（テーパ形法、条件：TOYOSEIKI製ROTARY ABRASION TESTERによる砥石への荷重１ｋｇ、摩耗回転数１０００回、Taber（登録商標）研磨輪ＣＳ−１０）による摩耗試験において、除草シートに穴が開かないのが好ましい。さらに、摩耗減量が０．６ｇ以下であることが好ましく、０．５ｇ以下がより好ましく、０．４ｇ以下がさらにより好ましい。
【００４３】
さらに、耐候性は、除草シートの促進耐候性試験をダイプラ・ウィンテス株式会社製メタルウェザーで実施した時に、ライト条件（照度：８０ｍＷ／ｃｍ２、ブラックパネル温度：６３℃、層内湿度：５０％ＲＨ、時間１．５７時間）で処理した後、水噴霧条件（時間：１８０秒間）で処理することを１サイクルとし、そのサイクルを複数回繰り返すことによる暴露２０８時間において、強度保持率（引張強さ、引裂強さ）が８０％以上であるものが好ましく、より好ましくは暴露４１６時間において、強度保持率（引張強さ、引裂強さ）が８０％以上である。また、促進耐候性試験後の除草シートにおいては、除草シートの樹脂の硬化による高比重フィラーの脱落が認められないことが好ましい。
【００４４】
耐久性、耐候性がある除草シートを使用することにより、敷設した除草シートが長期に亘って使用でき、除草シートの張り替え頻度が低減できるため好ましい。
【００４５】
除草シートを直接、除草対象地の雑草に敷設することにより、草刈作業が不要となることで、草刈に付随する刈草の収集・運搬、廃棄作業が不要となるため、シート敷設作業の軽減が図れる。
【００４６】
また、本発明の除草シートは、放射線を遮蔽する機能を合わせ持っている。さらに、本発明の除草シートを用いることで草刈作業を必要としないため除草シートの敷設時間が短縮でき、作業者の放射線被ばく量を低減できる。従って、本発明の除草シートは、放射性物質で汚染された地域等における除草に  好適に使用できる。
【００４７】
また、本発明の除草シートがロール状であることで、シートを転がしながら敷設できるので敷設にかかる作業時間を短縮することができる。
【００４８】
本除草シートの製造方法は、特に限定されない。例えば、本発明の除草シートの態様の一例である繊維不帛の両面に高比重層を積層した積層体の片面に、さらに保護層を積層した除草シートについては、その製造は以下のようにして行われる。まず、高比重フィラー及びそのバインダーである熱可塑性樹脂、必要に応じて添加剤を二本ロール、押出機、ニーダー、バンバリーミキサーなどで溶融混練する。溶融温度は、熱可塑性樹脂の種類や添加剤により一概には設定できないが、一例として、ポリ塩化ビニルの場合は、１６０℃以上１８０℃以下が好ましい。
【００４９】
溶融混練により得られた混練物は、カレンダー又はＴダイによってシート加工を行う。特に、除草シートの厚みの制御や熱可塑性樹脂の組成を変更し、上記のとおり様々な機能を持った熱可塑性樹脂を積層できる観点から、溶融または軟化した高比重層を繊維不帛の両面に貼り合わせするカレンダートッピング加工が好ましい。カレンダーの設定条件は、熱可塑性樹脂や添加剤によって一概に設定できないが、一例として、熱可塑性樹脂がポリ塩化ビニルやエチレン−酢酸ビニル共重合体の場合は、加熱ロールの加熱温度が１２０℃以上１８０℃以下が好ましく、圧力は、タッチ圧が７０ｋｇ以上１１０ｋｇ以下、エンボス圧が６０ｋｇ以上１００ｋｇ以下が好ましく、高比重樹脂層の成形速度は、１０ｍ／分以上３０ｍ／分以下が好ましい。最後に保護層として、熱可塑性樹脂を溶融混練し、カレンダートッピング加  工により繊維布帛の両面に高比重層を積層した積層体の片面に貼り合わせする。
【００５０】
ロール状の除草シートの設置方法については、ロール状の除草シートの一部を除草対象地に接地させ、次に、ロール状の除草シートの一部を除草対象地に接地させたまま除草対象地にロール状の除草シートを転がしながら敷設するのが、除草シートの下の雑草を効率よくなぎ倒しながら除草シートを設置できる観点から好ましい。除草シートを除草対象地に固定する場合、市販の固定具や止め具を使用する。除草シートの敷設は、事前に草刈した後に実施してもよいし、雑草を草刈せずに実施してもよい。上記の除草シートの設置方法によれば、一連の草刈作業（草刈機等の機材準備、草刈作業、刈草収集、刈草廃棄）が不要となることからも好ましい。また、ロール状の除草シートを転がす時に雑草をなぎ倒すのに十分な鉛直方向の圧力を与えることが、除草シートと雑草を十分に密着させる観点から好ましい。この場合、除草シートがロール状であることで、ロールを転がす時に雑草をなぎ倒すのに十分な鉛直方向の圧力を与えやすい。
【００５１】
鉛直方向の圧力を与える方法は、敷設場所の雑草が倒れれば特に限定されないが、一例としてロール芯の中に重量のある鉄芯を入れて鉛直方向の圧力をかけながら敷設する方法、ロールを転がす時に作業者の体重をかけながら敷設する方法等適宜使用できる。雑草にかける鉛直方向の圧力は、敷設場所の雑草が倒れれば特に限定されないが、一例として、１２０ｃｍ幅ロールで敷設方向１ｃｍ幅（１２０ｃｍ２）に対して１０ｋｇの重量（８３ｇ／ｃｍ２）をかけることが挙げられる。本重量は、雑草の草丈や密集具合などを考慮して決めればよい。
【００５２】
特に、除草対象地が帰還困難区域、居住制限区域、または、避難指示解除準備区域である場合、除草にかかる作業時間短縮による作業者の放射線被爆量の低減、刈草等の放射性廃棄物が発生させないことが重要である。この場合、本除草シートを用いることによって、草刈作業が不要なため放射性物質が付着した刈草廃棄物が発生しない点、除草シートの設置作業が短時間、かつ、草刈に伴う粉塵飛散がないため、作業者の放射線被ばく量を低減できるため好ましい。なお、本除草シートは、高比重でありγ線やＸ線の透過を低減する機能を併せ持っている。特に、セシウム１３７から放出される放射線は、γ線（６６２ｋｅＶ）が主体であるが、本放射線は高比重である除草シートによりコンプトン散乱、光電効果により放射線が減衰する。その効果は、目付が高いほど高いことが知られている。従って、放射線量が高い除草対象地に除草シートを敷設することによって放射線量を低減することが可能である。除草シートのセシウム１３７由来の放射線遮蔽率が１％／枚以上であることが好ましい。敷設した除草シートの回収は、敷設時とは逆に端部から転がしながら回収する。
【００５３】
除草シートは、除草対象地の形状にあわせ、予め所望の形に裁断したのちパッチワークのように１枚毎に敷設することも可能である。特に、放射線量が高い場所においては、予め所望の形に裁断したのち、現地で敷設することによって、作業時間の短縮が図れるため作業者の放射線被爆量を低減できるため好ましい。
【００５４】
また、斜面に対して除草シートを敷設する場合、斜面の上方で除草シートの一端を固定し、斜面を転がしながら敷設できるため、これまで除草しにくかった場所（川の土手、田んぼの畦道など）でも除草シートの敷設が容易となる。
【００５５】
さらに、繊維不帛があることで、除草シートの引張強さおよび引裂強さ等の強度を向上させることができるため、駐車場の下や田んぼのあぜ道など、車や自転車、トラクターなどが除草シートの上を走行しても破れにくいため好ましい。
【実施例】
【００５６】
以下に本発明の実施例を説明するが、本発明の技術的範囲を逸脱しない範囲において、様々な変形や修正が可能である。また、除草シートの設置方法も一例である。
【００５７】
［測定方法］
（１）目付（ｍｓ）
ＪＩＳ  Ｌ  １９１３（２０１０）６．２に基づいて測定する。除草シートから３００ｍｍ×３００ｍｍ（０．０９ｍ２）の試験片を、鋼製定規とかみそり刃とを用いて３枚採取する。標準状態における試験片の質量を測定して、単位面積当たりの質量（目付）を次の式によって求め、平均値を算出する。
ｍｓ＝ｍ／Ｓ
ｍｓ：単位面積当たりの質量（ｋｇ／ｍ２）
ｍ：試験片の平均質量（ｋｇ）
Ｓ：試験片の面積（ｍ２）。
【００５８】
（２）明度（Ｌ＊）
色彩色差計CR-3000（ミノルタカメラ（株）製）により測定する。明度（Ｌ＊）は、ＪＩＳ  Ｚ８７８１（２０１３）に基づくＬ＊ａ＊ｂ＊表色系で表現される。
【００５９】
（３）光透過率
紫外可視赤外分光光度計（SHIMAZU製UV-3150）により測定する。波長４００ｎｍから８００ｎｍまで１ｎｍ毎に透過率を測定する。なお、光透過率１０％以下とは、測定した全ての波長（波長４００ｎｍ以上８００ｎｍ以下の範囲で１ｎｍ毎に測定した各波長）にわたって１０％以下を指す。
【００６０】
（４）透水係数
ＪＩＳ  Ａ  １２１８  ４．１変水位透水試験（２００９）に基づいて測定する。
【００６１】
（５）厚み・嵩密度
除草シートや繊維布帛の厚みは、テクロック社製ダイヤルシックネスゲージＳＭ−１２３を用いて、除草シートまたは繊維布帛の任意の１０箇所において測定した結果の平均値である。また、除草シートの嵩密度は、除草シートの目付を除草シートの厚みで除することで算出する。
【００６２】
（６）突刺強力
ＪＩＳ  Ｔ  ８０５１（２００５）に基づき測定する。試料サイズとして、円の直径φ５５ｍｍとし、押込速度１０ｃｍ／ｍｉｎの条件で４個の試験片について定速伸長型引張試験機にて突刺試験を行い、試験時の最大強力を突刺強力とし、平均値を算出する。
【００６３】
（７）引張強力
ＪＩＳ  Ｌ  １９０６（２０１０）８．１２Ａ法（ストリップ法）に基づき測定する。試料サイズ３ｃｍ × ３０ｃｍの試験片を除草シートの縦方向、横方向について採取する。試験は、つかみ間隔２０ｃｍ 、引張速度２０ｃｍ／ｍｉｎの条件で除草シートの縦方向、横方向とも５個の試験片について定速伸長型引張試験機にて引張試験を行い、試験片が破断するまでの引張強力及び伸び率を試験片ごとに測定し、除草シートの縦方向、横方向それぞれの平均値を算出する。
【００６４】
（８）耐摩耗性
ＪＩＳ  Ｌ  １０９６  Ｃ法（テーパ形法）に基づいて試験を行い、砥石にかかる荷重１ｋｇ、摩耗回転回数１０００回およびTaber（登録商標）研磨輪ＣＳ−１０の条件にて試料の摩耗減量を算出する。また、外観についても穴の有無を評価する。
・試料の摩耗減量（ｇ）＝摩耗前の試料重量（ｇ）−摩耗後の試料重量（ｇ）
・外観
○：除草シートに穴があかない
×：除草シートに穴があく。
【００６５】
（９）促進耐候性試験（引張強力の強度保持率）
除草シートを、ダイプラ・ウィンテス株式会社製メタルウェザーにセットし、ライト条件（照度：８０ｍＷ／ｃｍ２、ブラックパネル温度：６３℃、層内湿度：５０％ＲＨ、時間：１．５７時間）で処理をした後、水噴霧条件（時間：１８０秒間）で処理を行うのを１サイクルとし、そのサイクルを複数回繰り返すことで２０８時間または４１６時間の促進耐候性試験を行う。その後、上記（７）に記載の引張強力の試験を行い、強度保持率を算出する。
強度保持率（％）＝暴露後の値／暴露前の値×１００。
【００６６】
（１０）放射線遮蔽率（％）
放射線遮蔽率（％）＝［（Ｘ−Ｙ）／（Ｘ）］×１００   
ここで、
Ｘ：試料がない場合の放射線量
Ｙ：試料（実施例または比較例で得られた除草シート）があるときの放射線量
測定は、除草シートを１枚〜１０枚まで順次積層し、それぞれ３分間計測を行った。
・放射線の線源：東芝製チェッキングソース、セシウム−１３７γ線源（直径２ｃｍ）
・測定エネルギー範囲：全γ線計数（０．０２〜２ＭｅＶ）
・検出器：ＮＤ−４５１Ｆシンチレーションカウンタ（Ａｌｏｋａ製）５１ｍｍφ×５１ｍｍ
・信号処理装置：ＮＡＩＧ製Ｄ１１２型高圧電源・Ｅ５１１型リニアアンプ
・カウンタ：ＮＡＩＧ製Ｅ５４１型デュアルカウンタ・タイマ
・測定：鉛ブロック内に線源と除草シートを設置して測定
・配置：検出器と線源間距離４ｃｍ、線源と除草シート間距離１ｃｍで設置。検出器と線源の周りを４ｃｍの鉛遮蔽体で覆う。
・除草シートのサイズ：直径５５ｍｍ
・積層枚数を横軸に遮蔽率を縦軸にプロットし、検量線の傾きを１枚当たりの遮蔽率とした。
【００６７】
（１１）水浮力試験
除草シートから２００ｍｍ×２００ｍｍの試験片を、鋼製定規とかみそり刃とを用いて２枚採取する。水槽に除草シートを浮かべ、シートが浮かぶか沈むかを評価する。
【００６８】
《実施例１》
ポリ塩化ビニル１００質量部、硫酸バリウムを２５０質量部、可塑剤としてＤＯＰ（フタル酸ジオクチル）８０質量部、熱安定剤としてＥ−８２Ｊ（勝田化工）３量部、滑剤としてＰＳＥ−３（勝田化工）２質量部および紫外線安定剤としてＢＺ３７０（勝田化工）３質量部からなる各成分を溶融混練した。溶融混練した樹脂コンパウンドをカレンダー機によりフィルム状に成型し、このフィルムを繊維布帛（ポリエステル繊維、タテ：２２本／吋、ヨコ：２０本／吋、厚み０．４５ｍｍ）の両面に圧着して厚み１．２ｍｍのシートを得た。次に、このシートの片面にカレンダー機によりポリ塩化ビニルからなる保護層を積層し、厚み１．３ｍｍ、目付２．５ｋｇ／ｍ２の保護層付きの実施例１の除草シートを得た。
【００６９】
《実施例２》
実施例１と同じ方法で厚み２．３ｍｍ、目付４．６ｋｇ／ｍ２の保護層付きの実施例２の除草シートを得た。
【００７０】
《比較例１》
市販のブルーシート（荻原工業製、ＯＳシート＃２５００）、厚み０．２ｍｍ、目付０．１２ｋｇ／ｍ２を使用した。
【００７１】
上記のようにして得た実施例１、実施例２と比較例１の除草シートの物性を以下の表１に示す。
【００７２】
【表１】
2016103983.tif 000002
【００７３】
表１に示すように、実施例１、実施例２のいずれにおいても、引張強力、耐摩耗性、耐候性ともに問題なかった。また、可視光線（波長４００〜８００ｎｍにおいて１ｎｍ毎に測定）の透過率がいずれの波長においても０．５％未満であり遮光性が高かった（遮光性＝１００−透過率）。
【００７４】
しかし、比較例１の除草シートは、繊維不帛がないため、引張強力がタテ４０７Ｎ／３ｃｍ、ヨコ２０７Ｎ／３ｃｍと低い。また、比較例１は保護層がなく、耐摩耗性試験において、一部穴が確認された。耐候性は、メタルウエザーによる耐候性促進試験において、引張強力保持率は、２０８時間照射後が４５％、４１６時間照射後が１０％未満まで低下していた。また、可視光線（波長４００〜８００ｎｍにおいて１ｎｍ毎に測定）の透過率は、波長により異なるが４０〜８５％透過しており遮光性が低かった。
【００７５】
《シートによる雑草の枯死評価》
各シート１ｍ×１ｍ（１ｍ２）を除草対象地（芝草）に敷設し、気温とシート表面温度について計測を行った結果を表２に示す。なお、実施例１、実施例２については、固定具を用いずにシートを芝地に敷設したが、比較例１については、風で飛ばされるため市販の固定具を用いてシートを固定した。
【００７６】
温度の評価は、滋賀県大津市にて平成２６年６月に４日間実施した。気温については、気象庁（大津市）の１０分毎の観測値を用いた。また、シート表面温度については、非接触温度計（オプテックス製、THERMO-HUNTER（登録商標））を用いて計測した。各日の最高気温は２５℃〜３０℃であり、シート表面温度の最高温度は、実施例１が７２〜７８℃、実施例２が７１〜７９℃、比較例１が４４〜４９℃であり、実施例と比較例において最大３０℃の表面温度差が見られた。実施例１と実施例２のシートは、シート表面温度が７０℃を超えたこともあって、シート上には、小さな虫の死骸がみられた。一方、比較例１は、シート表面温度が５０℃を超えることがなく、シートの上には虫の死骸が殆ど見られなかった。
【００７７】
除草シート敷設から雑草が枯れるまでの日数を計測したところ、実施例１と実施例２が１ヶ月後に芝草が茶色く枯死したのに対し、ブルーシートは４ヵ月経過しても雑草が枯死せず、緑色を保っていた。
【００７８】
【表２】
2016103983.tif 000003
【００７９】
《シートの敷設》
除草対象地（１０ｍ×１０ｍ、１００ｍ２、草丈８０ｃｍ）に対し、実施例１と比較例１のシートについて敷設作業を行い、所要時間の計測を行った。
【００８０】
実施例１の１．０ｍ×１０ｍのロール状になった除草シート（約２５ｋｇ／本）１０本を除草対象地の一端に置き、除草シートを転がし、雑草を倒しながら敷設した。除草シート敷設に要する機材は、草刈が不要なため特に必要なく、刈草も発生しなかった。敷設に要した時間は、２人で実施し２０分であった。また、刈草等の廃棄物が発生しなかった。
【００８１】
一方、比較例１は、１０ｍ×１０ｍのシート（約１２ｋｇ）を使用した。シートを敷設するには、除草対象地の草刈が必要なため、草刈機、燃料、保護具、ホウキ、ゴミ袋が必要であり、風で飛ばされぬようシートの固定具が必要であった。敷設に要した時間は、２人で実施し６０分であった。また、刈草等の廃棄物が３００Ｌ（９０ｋｇ）発生した。
【００８２】
図１は、実施例１の除草シートのロールを敷設している概念図である。地面４上の雑草２を除草シート１でなぎ倒しながら除草シート１をシート敷設方向７に敷設している。この除草シートの設置工程において、雑草２は、倒されつつある雑草６を経て、倒れた雑草５に至る。また、必要に応じて固定具３を使用する。
【産業上の利用可能性】
【００８３】
本発明の除草シートは、除草対象地を草刈することなくシートを敷設できるため、平地、空き地、農地の畦道、駐車場、斜面や放射線量の高い地域に好適に使用できる。
【符号の説明】
【００８４】
１：除草シート
２：雑草
３：固定具
４：地面
５：倒れた雑草
６：倒れつつある雑草
７：シート敷設方向
【図１】
2016103983.tif 000004